(57)【要約】光波長変換シートと、光波長選択フィルタと、発光素子と、を具備する照明装置であって、発光素子、光波長変換シート、光波長選択フィルタが、この順で具備されており、前記光波長選択フィルタの面積が、前記光波長変換シートの面積よりも小さく、前記発光素子が、前記光波長変換シートと離間して具備されていることを特徴とする照明装置。照明装置の中央部付近の色と端部付近の色が異なるという課題を改善し、色ムラの少ない照明装置、およびそれを用いた表示装置を提供する。
2016186158.tif 000002
【特許請求の範囲】
【請求項１】
光波長変換シートと、
光波長選択フィルタと、
発光素子と、
を具備する照明装置であって、
発光素子、光波長変換シート、光波長選択フィルタが、この順で具備されており、
前記光波長選択フィルタの面積が、前記光波長変換シートの面積よりも小さく、
前記発光素子が、前記光波長変換シートと離間して具備されていることを特徴とする照明装置。
【請求項２】
光波長変換シートと、
光波長選択フィルタと、
発光素子と、
を具備する照明装置であって、
発光素子、光波長選択フィルタ、光波長変換シートが、この順で具備されており、
前記光波長選択フィルタの面積が、前記光波長変換シートの面積よりも小さく、
前記発光素子が、前記光波長変換シートと離間して具備されていることを特徴とする照明装置。
【請求項３】
第１光波長変換シートと、
第２光波長変換シートと、
発光素子と、
を具備する照明装置であって、
第１光波長変換シート、発光素子、第２光波長変換シートが、この順で具備されており、
第１光波長変換シートの面積が、第２光波長変換シートの面積よりも小さく、
前記発光素子が、前記第２光波長変換シートと離間して具備されていることを特徴とする照明装置。
【請求項４】
前記光波長選択フィルタが、下記式（１）を満足することを特徴とする請求項１または２に記載の照明装置。
|λ２−λ３|  ≦  ５０    （ただし、λ１＜λ２、λ１＜λ３）  （１）
λ１：発光素子の発光波長（ｎｍ）
λ２：光波長選択フィルタの透過率が７０％となる波長（ｎｍ）
λ３：光波長選択フィルタの透過率が３０％となる波長（ｎｍ）
【請求項５】
前記光波長選択フィルタおよび／または前記光波長変換シートの表面が凹凸形状を有することを特徴とする請求項１〜３のいずれかに記載の照明装置。
【請求項６】
前記発光素子が、前記光波長変換シートの面全面に対応して複数設けられていることを特徴とする請求項１または２に記載の照明装置。
【請求項７】
前記発光素子が、前記第２光波長変換シートの面全面に対応して複数設けられていることを特徴とする請求項３に記載の照明装置。
【請求項８】
前記発光素子から発光される光の前記発光素子から前記光波長変換シートまでの光路中に配置された導光板を更に具備することを特徴とする請求項１または２に記載の照明装置。
【請求項９】
前記発光素子から発光される光の前記発光素子から前記第２光波長変換シートまでの光路中に配置された導光板を更に具備することを特徴とする請求項３に記載の照明装置。
【請求項１０】
前記発光素子は前記導光板の端部に沿って複数設けられていることを特徴とする請求項８または９に記載の照明装置。
【請求項１１】
さらに輝度向上フィルムを含んでなり、かつ発光素子、光波長シート、光波長選択フィルタのいずれの部材よりも出射側に前記輝度向上フィルムを設けてなることを特徴とする請求項１〜３のいずれかに記載の照明装置。
【請求項１２】
前記光波長選択フィルタの波長λ３における透過率が最大になる方向と、前記輝度向上フィルムの波長λ３における透過率が最大になる方向との為す角度が１０°以下であることを特徴とする請求項１１に記載の照明装置。
【請求項１３】
前記光波長選択フィルタの波長λ３における透過率が最大になる方向と、前記輝度向上フィルムの波長λ３における透過率が最大になる方向との為す角度が８０°以上であることを特徴とする請求項１１に記載の照明装置。
【請求項１４】
さらに正反射性の反射フィルムを含んでなり、かつ発光素子、光波長シート、光波長選択フィルタのいずれの部材よりも出射側と反対に前記正反射性の反射フィルムを設けてなることを特徴とする請求項１〜３のいずれかに記載の照明装置。
【請求項１５】
表示パネルと、該表示パネルと隣接して設けられる照明装置とを具備する表示装置であって、
前記照明装置が、
請求項１〜１４のいずれかに記載の照明装置であることを特徴とする表示装置。
【発明の詳細な説明】
【技術分野】
【０００１】
本発明は、例えば液晶ディスプレイ等に用いられる照明装置、及びそれを用いる表示装置に関する。
【背景技術】
【０００２】
液晶ディスプレイ等に用いられる照明装置において、高効率で、純粋な色を発現させるための照明装置として、青色ＬＥＤや青色レーザー等の発光素子を光源として用い、さらに量子ドットや蛍光体を含むフィルムを用いて色調整を行う照明装置が利用されている（特許文献１）。【０００３】
この照明装置では、青色ＬＥＤや青色レーザー等の発光素子から、量子ドットや蛍光体を含むフィルムに向かって青色光を発光し、発光した青色光を量子ドットや蛍光体で緑色光や赤色光に色変換させる。そして、発光素子の青色光と、量子ドットや蛍光体で色変換した緑色光、赤色光を合成し、白色光を得る。
【先行技術文献】
【特許文献】
【０００４】
【特許文献１】特表２０１３−５４４０１８号公報
【発明の概要】
【発明が解決しようとする課題】
【０００５】
上述したような、液晶ディスプレイ等に用いられる照明装置、すなわち青色ＬＥＤや青色レーザー等の発光素子と、量子ドットや蛍光体を含むフィルムを用いて白色光を得る照明装置において、照明装置の中央部付近の色（液晶ディスプレイであれば画面の中央部付近の表示色）よりも、照明装置の端部付近の色（液晶ディスプレイであれば画面の端部付近の表示色）の方が、発光素子の発光色の影響が強くなる（発光素子が青色ＬＥＤや青色レーザーであれば青味がかった色になる）課題があった。【０００６】
本発明の目的は、照明装置の中央部付近の色と端部付近の色が異なるという課題を改善し、色ムラの少ない照明装置、およびそれを用いた表示装置を提供することにある。
【課題を解決するための手段】
【０００７】
本発明の上記目的は、以下の発明によって基本的に達成された。【０００８】
［１］光波長変換シートと、
光波長選択フィルタと、
発光素子と、
を具備する照明装置であって、
発光素子、光波長変換シート、光波長選択フィルタが、この順で具備されており、
前記光波長選択フィルタの面積が、前記光波長変換シートの面積よりも小さく、
前記発光素子が、前記光波長変換シートと離間して具備されていることを特徴とする照明装置。【０００９】
［２］光波長変換シートと、
光波長選択フィルタと、
発光素子と、
を具備する照明装置であって、
発光素子、光波長選択フィルタ、光波長変換シートが、この順で具備されており、
前記光波長選択フィルタの面積が、前記光波長変換シートの面積よりも小さく、
前記発光素子が、前記光波長変換シートと離間して具備されていることを特徴とする照明装置。【００１０】
［３］第１光波長変換シートと、
第２光波長変換シートと、
発光素子と、
を具備する照明装置であって、
第１光波長変換シート、発光素子、第２光波長変換シートが、この順で具備されており、
第１光波長変換シートの面積が、第２光波長変換シートの面積よりも小さく、
前記発光素子が、前記第２光波長変換シートと離間して具備されていることを特徴とする照明装置。【００１１】
［４］前記光波長選択フィルタが、下記式（１）を満足することを特徴とする［１］または［２］に記載の照明装置。【００１２】
|λ２−λ３|  ≦  ５０    （ただし、λ１＜λ２、λ１＜λ３）  （１）
λ１：発光素子の発光波長（ｎｍ）
λ２：光波長選択フィルタの透過率が７０％となる波長（ｎｍ）
λ３：光波長選択フィルタの透過率が３０％となる波長（ｎｍ）。【００１３】
［５］前記光波長選択フィルタおよび／または前記光波長変換シートの表面が凹凸形状を有することを特徴とする［１］〜［３］のいずれかに記載の照明装置。【００１４】
［６］前記発光素子が、前記光波長変換シートの面全面に対応して複数設けられていることを特徴とする［１］または［２］に記載の照明装置。【００１５】
［７］前記発光素子が、前記第２光波長変換シートの面全面に対応して複数設けられていることを特徴とする［３］に記載の照明装置。【００１６】
［８］前記発光素子から発光される光の前記発光素子から前記光波長変換シートまでの光路中に配置された導光板を更に具備することを特徴とする［１］または［２］に記載の照明装置。【００１７】
［９］前記発光素子から発光される光の前記発光素子から前記第２光波長変換シートまでの光路中に配置された導光板を更に具備することを特徴とする［３］に記載の照明装置。【００１８】
［１０］前記発光素子は前記導光板の端部に沿って複数設けられていることを特徴とする［８］または［９］に記載の照明装置。【００１９】
［１１］さらに輝度向上フィルムを含んでなり、かつ発光素子、光波長シート、光波長選択フィルタのいずれの部材よりも出射側に前記輝度向上フィルムを設けてなることを特徴とする［１］〜［３］のいずれかに記載の照明装置。【００２０】
［１２］前記光波長選択フィルタの波長λ３における透過率が最大になる方向と、前記輝度向上フィルムの波長λ３における透過率が最大になる方向との為す角度が１０°以下であることを特徴とする［１１］に記載の照明装置。【００２１】
［１３］前記光波長選択フィルタの波長λ３における透過率が最大になる方向と、前記輝度向上フィルムの波長λ３における透過率が最大になる方向との為す角度が８０°以上であることを特徴とする［１１］に記載の照明装置。【００２２】
［１４］さらに正反射性の反射フィルムを含んでなり、かつ発光素子、光波長シート、光波長選択フィルタのいずれの部材よりも出射側と反対に前記正反射性の反射フィルムを設けてなることを特徴とする［１］〜［３］のいずれかに記載の照明装置。【００２３】
［１５］表示パネルと、該表示パネルと隣接して設けられる照明装置とを具備する表示装置であって、
前記照明装置が、
［１］〜［１４］のいずれかに記載の照明装置であることを特徴とする表示装置。
【発明の効果】
【００２４】
本発明によれば、色ムラの少ない照明装置を得ることができ、それを表示装置に用いれば、色ムラの少ない表示性能に優れた表示装置を得ることができる。
【図面の簡単な説明】
【００２５】
【図１】照明装置の一例の概略図である。
【図２】表示装置の一例の概略図である。
【図３】本発明の照明装置の第１実施形態における模式図である。
【図４】第１の波長および第２の波長の一例である。
【図５】第１実施形態における光波長選択フィルタがない場合の光路である。
【図６】第１実施形態における光波長選択フィルタがある場合の光路である。
【図７】第１実施形態における光波長選択フィルタと光波長変換シートの一例である。
【図８】本発明の照明装置の第２実施形態における模式図である。
【図９】本発明の照明装置の第３実施形態における模式図である。
【図１０】第３実施形態における光波長選択フィルタがない場合の光路である。
【図１１】第３実施形態における光波長選択フィルタがある場合の光路である。
【図１２】第３実施形態における光波長選択フィルタと光波長変換シートの一例である。
【図１３】本発明の照明装置の第４実施形態における模式図である。
【図１４】本発明の照明装置の第５実施形態における模式図である。
【図１５】第５実施形態における第１光波長変換シートがない場合の光路である。
【図１６】第５実施形態における第１光波長変換シートがある場合の光路である。
【図１７】第５実施形態における第１光波長変換シートと反射板の一例である。
【図１８】本発明の照明装置の第６実施形態における模式図である。
【図１９】照明装置Ａの簡易図である。
【図２０】ｘｙ色度図である。
【発明を実施するための形態】
【００２６】
以下、本発明の実施の形態を説明する。
【００２７】
図１（ａ）は本発明の照明装置の一例の概略断面図であり、図１（ｂ）は基板とＬＥＤと反射板の概略平面図である。図２は例えば表示装置として液晶ディスプレイを用いる場合の概略断面図である。液晶ディスプレイとしては、ＴＶ、モニター、ノート型パーソナルコンピューター、タブレット型携帯端末、スマートフォン等があるが、これらに限定されるものではない。また、照明装置は、液晶ディスプレイの他、看板、自動販売機等の表示装置に用いることができる他、家庭用照明機器、施設用照明機器などの各種照明装置として好適に用いることができるが、これらに限定されるものではない。図１、および図２の光学フィルムとしては、拡散フィルム、プリズムフィルム、再帰反射フィルム等が使用される。
【００２８】
光波長変換シートとは、特定の波長の光を他の波長の光に変換するシートのことである。本発明においては、特定の波長の光（第１の波長の光）を他の波長の光（第２の波長の光）に変換する光波長変換シートが好ましく用いられる。
【００２９】
ここで、特定の波長の光を他の波長の光に変換するとは、特定の波長にピークを有する光（第１の波長の光）が当該特定の波長以外の波長にピークを有する光（第２の波長の光）に変換されることをいう。また、第２の波長の光は１つの波長にピークを有する光でもよいし、２つの波長それぞれにピークを有する光でもよい。すなわち、第１の波長の光は光波長変換シートにより、第１の波長の光とはピークの波長が異なる１つの波長（第２の波長）にピークを有する第２の波長の光に変換されてもよいし、第２の波長αにピークを有する光および第２の波長βにピークを有する光の２つの光に変換されてもよい。
【００３０】
第１の波長の光は２００ｎｍ以上３８０ｎｍ未満（近紫外）にピークを持つ波長の光および／または３８０ｎｍ以上４９５ｎｍ未満（青）にピークを持つ波長の光であることが好ましい。より好ましくは２２０ｎｍ以上３５０ｎｍ以下にピークを持つ波長の光および／または４００ｎｍ以上４７０ｎｍ以下にピークを持つ波長の光であり、さらに好ましくは２４０ｎｍ以上３２０ｎｍ以下にピークを持つ波長の光および／または４１０ｎｍ以上４６０ｎｍ以下にピークを持つ波長の光である。これらの波長の光を発光する発光素子として、例えば近紫外ＬＥＤや青色ＬＥＤが挙げられる。また、第２の波長の光として、４９５ｎｍ以上５７０ｎｍ未満（緑）にピークを持つ波長の光、５７０ｎｍ以上５９０ｎｍ未満（黄）にピークを持つ波長の光および５９０ｎｍ以上７５０ｎｍ以下（赤）にピークを持つ波長の光からなる群より選択される少なくとも１つの波長の光であることが好ましい。より好ましくは５１０ｎｍ以上５６５ｎｍ以下にピークを持つ波長の光、５７５ｎｍ以上５９０ｎｍ以下にピークを持つ波長の光および６００ｎｍ以上７００ｎｍ以下にピークを持つ波長の光からなる群より選択される少なくとも１つの波長の光であり、さらに好ましくは、５２０ｎｍ以上５５５ｎｍ以下にピークを持つ波長の光、５８０ｎｍ以上５９０ｎｍ以下にピークを持つ波長の光および６１０ｎｍ以上６８０ｎｍ以下にピークを持つ波長の光からなる群より選択される少なくとも１つの波長の光である。
【００３１】
また、光波長選択フィルタとは、特定の波長の光を透過したり反射したりするフィルタのことである。
【００３２】
ここで、光波長選択フィルタの面積は、光波長変換シートの面積よりも小さいことが好ましい。光波長選択フィルタの面積を光波長変換シートの面積よりも小さくして照明装置内に部分的に配置すれば、効率良く、照明装置の出射光の色を部分的に調整できるため好ましい。
【００３３】
なお、発光素子とは、光を発する半導体素子のことをいう。発光素子は照明装置においてどのように設けられていてもよいが、例えば基板上に設けられる場合は光波長変換シートの面全面に対応して複数設けられていることが効率良く発光させる点から好ましく、後述する導光板を用いる場合は、導光板の端部に沿って複数設けられていることが発光効率の点から好ましい。
【００３４】
（第１実施形態）
図３〜図７を用いて、本発明の照明装置の一例である、第１実施形態について説明する。
【００３５】
図３は、本発明の照明装置の第１実施形態における模式図である。光波長変換シート３１と光波長選択フィルタ３２が具備されており、発光素子として青色ＬＥＤ３３が基板３４に設けられている。また、発光素子からの光を反射・拡散するために、反射板３７および拡散板３８が設けられている。
【００３６】
青色ＬＥＤ３３、光波長変換シート３１、光波長選択フィルタ３２は、この順で具備されている。
【００３７】
青色ＬＥＤ３３は、光波長変換シート３１と離間して具備されており、光波長変換シート３１に向かって光を発光する。
【００３８】
光波長選択フィルタ３２の面積は、光波長変換シート３１の面積よりも小さいことが好ましい。光波長選択フィルタ３２の面積を光波長変換シート３１の面積よりも小さくして照明装置内に部分的に配置すれば、効率良く、照明装置の出射光の色を部分的に調整できるため好ましい。
【００３９】
第１実施形態において、光波長選択フィルタ３２は、青色ＬＥＤ３３から発光される第１の波長の光を反射し、該第１の波長の光が光波長変換シート３１で変換されて生じる第２の波長の光を透過するものである。
【００４０】
第１実施形態における光波長選択フィルタ３２は、光波長変換シート３１により変換された第２の波長の光について、ピークとなる波長（以下、第２の波長のピーク波長ということもある）の光を８５％以上透過し、かつ第１の波長の光について、ピークとなる波長（以下、第１の波長のピーク波長ということもある）の光を２０％以上反射するフィルタのことをいう。すなわち、第２の波長のピーク波長における透過率が８５％以上であり、かつ第１の波長のピーク波長における反射率が２０％以上であるフィルタのことをいう。なお、第２の波長の光が２つ以上あるときは、すべての第２の波長の光について透過率が８５％以上であるフィルタのことをいう。
【００４１】
第１の波長の光は特定の波長にピークを持つ光であり、第２の波長の光は第１の波長の光とは異なる波長にピークを持つ光である。
【００４２】
図４は、第１の波長および第２の波長の一例である。図２の波長の例は、発光素子が青色ＬＥＤであり、光波長変換シートが、青色ＬＥＤから発光された第１の波長である青色波長の青色光が変換されて第２の波長である緑色波長の緑色光を発光する緑用量子ドットと、青色光が変換されて第２の波長である赤色波長である赤色光を発光する赤用量子ドットとの２種類の量子ドットが含有されている場合の例である。青色ＬＥＤの青色光のピークは４５０ｎｍであり、緑色光のピークが５５０ｎｍであり、赤色光のピークが６１０ｎｍである。これらの光を合成することで白色光が得られる。
【００４３】
図５及び図６は、それぞれ光波長選択フィルタ３２がない場合とある場合の光路を示す図である。
【００４４】
図６に示した通り、光波長選択フィルタ３２は、光波長変換シートで変換した緑色光と赤色光を透過し、青色ＬＥＤが発光した青色光の一部、または全部を反射する。ここで、青色ＬＥＤが発光した青色光の一部を反射するとは、青色ＬＥＤが発光した青色光が有するピークの波長における反射率が２０％以上であることをいい、青色ＬＥＤが発光した青色光の全部を反射するとは、青色ＬＥＤが発光した青色光が有するピークの波長における反射率が１００％以上であることをいう。
【００４５】
従って、光波長選択フィルタ３２の出射面側に出射される光の青味は、図５の場合、すなわち光波長選択フィルタ３２がない場合に出射面側に出射される光よりも低減される。
【００４６】
この原理によって、照明装置の端部付近など、青味が強い部分（発光素子の発光色の影響が強い部分）に、部分的に光波長選択フィルタ３２を配置することで、照明装置の色ムラを改善することができる。
【００４７】
なお、光波長選択フィルタ３２で反射された青色光は、反射板等で反射されることにより照明装置内で再利用されるため、光の損失が少ない。従って、青色光を吸収させる原理で青味を低減させる他の色調整方法と比べて、少ない光損失で色調整することができる。
【００４８】
光波長選択フィルタ３２は、第１の波長のピーク波長の反射率が２０％以上であることが好ましい。一方、反射率が高すぎると、青味の低減効果が大きくなりすぎることによる色ムラが発生する場合があるため、第１の波長のピーク波長の反射率は、より好ましくは２５〜９０％であり、さらに好ましくは３０〜８０％である。
【００４９】
光波長選択フィルタ３２は、第２の波長のピーク波長の透過率が８５％以上であることが好ましく、８７％以上であることがより好ましく、９０％以上であることがさらに好ましい。
【００５０】
光波長選択フィルタ３２は、例えば図７に示すように、光波長変換シート３１に積層してもよい。
【００５１】
光波長選択フィルタ３２は下記式（１）を満足することも好ましい。下記式（１）は、光を反射する波長帯と透過する波長帯との間での透過率の変化が急峻であることを示しており、|λ２−λ３｜が小さくなるにつれて、より急峻に反射する波長帯から透過する波長帯へと変化する。このように反射する波長帯から透過する波長帯、すなわち、第１実施形態でいうところの青色ＬＥＤが発光した青色光を反射する波長帯から光波長変換シートにて青色光が変換され第２の発光波長である緑色波長の緑色光を透過する波長帯への変化が急峻に行われることによって、青色光のみを選択的・効率的に反射しつつ緑色光を透過することができ、光波長選択フィルタの効果を最大限得やすくなるものである。
【００５２】
|λ２−λ３|  ≦  ５０    （ただし、λ１＜λ２、λ１＜λ３）  （１）
λ１：発光素子の発光波長（ｎｍ）
λ２：光波長選択フィルタの透過率が７０％となる波長（ｎｍ）
λ３：光波長選択フィルタの透過率が３０％となる波長（ｎｍ）。
【００５３】
光波長選択フィルタは、可視光領域で透明な屈折率の異なる２種類の膜を積層したものが好ましく用いられる。屈折率の異なる２種類の膜を積層することで、膜の界面において光を反射するようになり、２種類の膜の屈折率差と各膜の厚みを調整することによって、反射する光の波長を選択することができる。また、交互に積層する２種類の膜の積層数を調整することによって、反射率を調整することができる。
【００５４】
２種類の膜は、有機樹脂材料でもよく、無機系材料でもよく、有機樹脂としては、熱可塑性樹脂、硬化性樹脂のいずれでもよい。また、ホモ樹脂、共重合樹脂または２種類以上の樹脂のブレンドであってもよい。より好ましくは、成形性が良好であるため、熱可塑性樹脂である。また、各樹脂中には、各種添加剤、例えば、酸化防止剤、帯電防止剤、結晶核剤、無機粒子、有機粒子、減粘剤、熱安定剤、滑剤、赤外線吸収剤、紫外線吸収剤、屈折率調整のためのドープ剤などが添加されていてもよい。
【００５５】
青色ＬＥＤを用いる場合には、光波長選択フィルタ中に蛍光増白剤を含んでなることも好ましい。蛍光増白剤とは、青色ＬＥＤの発光波長よりも短波長の光によって励起されて青色光を発光するものであり、蛍光増白剤を含むことでＬＥＤから発せられるが光波長変換シートでは波長変換できない短波長の光を光波長変換シートで緑色光や赤色光に変換可能な青色光へと変換することができ、照明装置とした際に輝度を向上させることが可能となる。
【００５６】
熱可塑性樹脂の例としては、ポリエチレン、ポリプロピレン、ポリスチレン、ポリメチルペンテンなどのポリオレフィン樹脂、脂環族ポリオレフィン樹脂、ナイロン６、ナイロン６６などのポリアミド樹脂、アラミド樹脂、ポリエチレンテレフタレート、ポリブチレンテレフタレート、ポリプロピレンテレフタレート、ポリブチルサクシネート、ポリエチレン−２，６−ナフタレートなどのポリエステル樹脂、ポリカーボネート樹脂、ポリアリレート樹脂、ポリアセタール樹脂、ポリフェニレンサルファイド樹脂、４フッ化エチレン樹脂、３フッ化エチレン樹脂、３フッ化塩化エチレン樹脂、４フッ化エチレン−６フッ化プロピレン共重合体、フッ化ビニリデン樹脂などのフッ素樹脂、ＰＭＭＡなどのアクリル樹脂、メタクリル樹脂、ポリアセタール樹脂、ポリグリコール酸樹脂、ポリ乳酸樹脂、アクリロニトリル・ブタジエンスチレン共重合体、アクリロニトリル・エチレン-プロピレンゴム、スチレン共重合体などを用いることができる。この中で、強度・耐熱性・透明性の観点から、特にポリエステル樹脂であることがより好ましい。
【００５７】
ポリエステル樹脂のうち、ポリエチレンテレフタレートおよびその共重合体、ポリエチレンナフタレートおよびその共重合体、ポリブチレンテレフタレートおよびその共重合体、ポリブチレンナフタレートおよびその共重合体、さらにはポリヘキサメチレンテレフタレートおよびその共重合体、ポリヘキサメチレンナフタレートおよびその共重合体などを用いることが好ましい。
【００５８】
前述の式（１）を満足するような光波長選択フィルタを得るためには、熱可塑性樹脂からなる積層フィルムを用いることも好ましい。この場合、層数は増加する傾向があるものの、多数の層厚みを制御することで波長帯域や特に反射する波長帯から透過する波長帯への変化の急峻化も容易となる。
【００５９】
光波長選択フィルタの形状は、面状でもよく、面に多数の穴が開いた形状でもよく、網目状でもよく、円形、楕円形、その他の曲線で囲まれた形状、三角形、四角形、その他の多角形等、様々な形状としてよい。
【００６０】
上述したような屈折率の異なる２種類の膜を積層した光波長選択フィルタを、さらに別のシートに積層して用いることもできる。別のシートに積層する際の光波長選択フィルタの形状は、面状でもよく、面に多数の穴が開いた形状でもよく、網目状でもよく、ドット状に積層するなど離間した状態で積層してもよく、円形、楕円形、その他の曲線で囲まれた形状、三角形、四角形、その他の多角形等、様々な形状としてよい。
【００６１】
光波長選択フィルタおよび／または光波長変換シートの表面が凹凸形状を有することも好ましい。ここでいう凹凸形状を有するとは、光波長選択フィルタおよび／または光波長変換シートの表面の粗さを測定した際に、ＪＩＳ  Ｂ０６０１（２００１年）におけるＲｚが１μｍ以上であることを示す。より好ましくはＲｚが１０μｍ以上であり、下記のような効果を得ることが容易となる。
【００６２】
光波長選択フィルタおよび／または光波長変換シートの表面が凹凸形状を有することでの第１の効果は易滑性である。表面に凹凸形状を有することにより易滑性が発現するため、光波長選択フィルタおよび／または光波長変換シートを照明装置に組み込む際の傷の発生を抑制することが可能となる。
【００６３】
第２の効果は光の取り出しである。本発明者らは、光波長変換シートにおいては、光が光波長変換シート内にて反射することで光ファイバーのごとくシート内に閉じ込められる現象が発生し輝度が低下するという現象を見出した。その対策として、光波長選択フィルタおよび／または光波長変換シートの表面が凹凸形状を有することで、その凹凸界面から光が取り出されるため、光波長変換シート内に取り込まれる光を減少させ、輝度向上の効果が得られるものである。
【００６４】
第３の効果は、光の光路の調整である。発光素子、特に発光ダイオードから光は表示側へと比較的高い指向性を持って進むのに対して、光波長変換シートからの光は等方的に発光するために、光源正面での輝度が低下する原因となる。光波長選択フィルタおよび／または光波長変換シートの表面が凹凸形状を有することで、凹凸界面にて光の方向を調整し、特に正面方向に集光することで輝度向上を達成することが容易になるほか、照明装置、表示装置を形成する際に他の光学部材を省くこともできるため低コスト化にも寄与する。
【００６５】
上記第２、第３の効果をより効率的に得るために、前記凹凸形状がマイクロレンズ形状、プリズム形状、略三角形状または略半円形状であることが好ましい。マイクロレンズ形状とは略半球状の凹凸を、プリズム形状とは略三角状の凹凸を指す。このような形状を備える場合、光は表示側へ光路が集光されるため照明装置、表示装置とした場合の正面輝度がより顕著に向上するようになる。
【００６６】
前述のとおり発光素子とは、光を発する半導体素子のことであり、発光素子は、青色や近紫外波長のＬＥＤやレーザー等、任意の好適な発光素子を用いることができる。
【００６７】
光波長変換シートは、前述のとおり特定の波長の光を他の波長の光に変換するシートのことであり、例えば光波長を変換する機能を有する量子ドットや蛍光体を含有したシートである。量子ドットや蛍光体を樹脂シートに含有したものでもよく、基材となるシートに、量子ドットや蛍光体を含有した膜を積層したものでもよい。
【００６８】
光波長変換シートとして、基材となるシートに、量子ドットや蛍光体を含有した膜を積層したものを用いる場合は、光波長選択フィルタの面積は、量子ドットや蛍光体を含有した膜の面積よりも小さくすることが好ましい。光波長選択フィルタの面積を量子ドットや蛍光体を含有した膜の面積よりも小さくして照明装置内に部分的に配置すれば、効率良く、照明装置の出射光の色を部分的に調整できるため好ましい。
【００６９】
発光素子と光波長変換シートを用いて白色光を得る組み合わせとしては、例えば、青色ＬＥＤを用いる場合は、青色ＬＥＤから発光された第１の波長である青色波長の青色光が変換されて第２の波長である黄色波長の黄色光を発光する黄色用量子ドットを含有した光波長変換シートを用いてもよい。近紫外ＬＥＤを用いる場合は、近紫外ＬＥＤから発光された第１の波長である近紫外波長の光が変換されて第２の波長である赤色波長の赤色光を発光する赤用量子ドットと、近紫外波長の光が変換されて第２の波長である緑色波長の緑色光を発光する緑用量子ドットと、近紫外波長の光が変換されて第２の波長である青色波長の青色光を発光する青用量子ドットが含有されるものを用いてもよい。
【００７０】
量子ドットとしては、ＺｎＳシェルを有するＣｄＳｅが例として挙げられる。また、ＣｄＳｅ／ＺｎＳ、ＩｎＰ／ＺｎＳ、ＰｂＳｅ／ＰｂＳ、ＣｄＳｅ／ＣｄＳ、ＣｄＴｅ／ＣｄＳ、又はＣｄＴｅ／ＺｎＳを含むコア／シェル発光ナノ結晶を用いてもよい。
【００７１】
蛍光体としては、緑色用蛍光体としてＳｒＧａ２Ｓ４：Ｅｕ２＋、赤色用蛍光体として（Ｃａ，Ｓｒ，Ｂａ）Ｓ：Ｅｕ２＋が例として挙げられる。蛍光体材料の記載において、：の前は母体を示し、後は付活剤を示す。
【００７２】
また、本実施形態では白色光を得ているが、照明装置から出射される光として所望の色の光を得るために、発光素子や蛍光体の種類を適宜選択することも可能である。
【００７３】
第１実施形態においても図１や図２と同様に光波長選択フィルタの出射側に光学シートが設けられることも好ましいが、特にプリズムシートやマイクロレンズシート、偏光反射フィルムのような輝度向上フィルムが設けられることが好ましい。プリズムシートやマイクロレンズ、偏光反射フィルムは、従来からも正面輝度向上のために有益に用いられるものであるが、特に光波長変換シートと組み合わせて用いる場合、いったん光波長変換シートを透過した光を光学フィルム上で反射させ光波長変換シート側へ反射・再波長変換することができ、高価な量子ドットなどの使用量削減による低コスト化の効果も得られる。
【００７４】
さらに好ましい組み合わせとして、光波長選択フィルタの波長λ３における透過率が最大になる方向と、輝度向上フィルムの波長λ３における透過率が最大になる方向との為す角度が８０°以上となるように配置されることが挙げられる。ここでいう透過率が最大となる方向とは、フィルム面に垂直に波長λ３の偏光を入射し、偏光面を５°ずつ回転させて透過率が最大となる方向である。光波長選択フィルタと輝度向上フィルムの透過率が最大となる方向が直交するに従い、光波長選択フィルタで反射できなかった偏光を輝度向上フィルムにて効率的に反射することができ、光波長選択フィルタの効果をさらに向上させることが可能となる。
【００７５】
反射板３７としては、白色フィルムのような光拡散性の反射フィルムを用いてもよいが、より好ましくは、正反射性の反射フィルムである。ここでいう正反射性とは、ＪＩＳ  Ｚ８７４１（１９９７年）のとおり入射角度６０°、出射角度６０°にて測定した光沢度が１００以上であることである。正反射性の反射フィルムを用いることにより、光選択波長フィルタで反射された光や光波長変換シートで波長変換・発光する光の散乱を抑制しつつ高効率で光を反射できるようになるため、照明装置の色ムラを抑制する効果が得られる。
【００７６】
（第２実施形態）
図８は、本発明の照明装置の第２実施形態における模式図である。光波長変換シート８１と光波長選択フィルタ８２が具備されており、導光板８５の端部に、発光素子として青色ＬＥＤ８３が具備されている。
【００７７】
青色ＬＥＤ８３、光波長変換シート８１、光波長選択フィルタ８２は、この順で具備されている。
【００７８】
青色ＬＥＤ８３は、光波長変換シート８１と離間して具備されている。青色ＬＥＤ８３の光は、導光板８５の端部から入光して導光板で導光されながら出射される。この原理によって、光波長変換シート８１に向かって光を発光する。
【００７９】
光波長選択フィルタ８２の面積は、光波長変換シート８１の面積よりも小さいことが好ましい。光波長選択フィルタ８２の面積を光波長変換シート８１の面積よりも小さくして照明装置内に部分的に配置すれば、効率良く、照明装置の出射光の色を部分的に調整できるため好ましい。
【００８０】
第２実施形態における他の態様は、第１実施形態と同様である。
【００８１】
（第３実施形態）
図９〜図１２を用いて、本発明の照明装置の一例である、第３実施形態について説明する。
【００８２】
図９は、本発明の照明装置の第３実施形態における模式図である。光波長変換シート９１と光波長選択フィルタ９２が具備されており、発光素子として青色ＬＥＤ９３が基板９４に設けられている。また、発光素子からの光を反射・拡散するために、反射板９７および拡散板９８が設けられている。
【００８３】
青色ＬＥＤ９３、光波長選択フィルタ９２、光波長変換シート９１は、この順で具備されている。
【００８４】
青色ＬＥＤ９３は、光波長変換シート９１と離間して具備されており、光波長変換シート９１に向かって光を発光する。
【００８５】
光波長選択フィルタ９２の面積は、光波長変換シート９１の面積よりも小さいことが好ましい。光波長選択フィルタ９２の面積を光波長変換シート９１の面積よりも小さくして照明装置内に部分的に配置すれば、効率良く、照明装置の出射光の色を部分的に調整できるため好ましい。
【００８６】
第３実施形態において、光波長選択フィルタ９２は、青色ＬＥＤ９３から発光される第１の波長の光を透過し、該第１の波長の光が光波長変換シート９１で変換されて生じる第２の波長の光を反射するものである。
【００８７】
第３実施形態における光波長選択フィルタ９２は、青色ＬＥＤ９３から発光される第１の波長の光について、ピークとなる波長（以下、第１の波長のピーク波長ということもある）を８５％以上透過し、かつ光波長変換シート９１で変換されて生じる第２の波長の光について、ピークとなる波長（以下、第２の波長のピーク波長ということもある）の光を２０％以上反射するフィルタのことをいう。すなわち、第１の波長のピーク波長における透過率が８５％以上であり、かつ第２の波長のピーク波長における反射率が２０％以上であるフィルタのことをいう。なお、第２の波長の光が２つ以上あるときは、すべての第２の波長の光について反射率が２０％以上であるフィルタのことをいう。
【００８８】
図１０及び図１１は、それぞれ光波長選択フィルタ９２がない場合とある場合の光路を示す図である。
【００８９】
図１０に示した通り、光波長選択フィルタ９２がない場合は、光波長変換シートで発光した緑色光と赤色光のうち、出射面側の反対側に出射される光は、照明装置内を拡散する。
【００９０】
図１１に示した通り、光波長選択フィルタ９２は、青色ＬＥＤが発光した青色光を透過し、光波長変換シートで発光した緑色光と赤色光のうち、出射面側の反対側に出射される光の一部、または全部を反射し、光波長選択フィルタを具備した近辺の出射面側に緑色光と赤色光を出射する。従って、光波長選択フィルタ９２の近辺で出射面側に出射される光の青味は、図１０の場合、すなわち光波長選択フィルタ９２がない場合に出射面側に出射される光よりも低減される。
【００９１】
この原理によって、照明装置の端部付近など、青味が強い部分（発光素子の発光色の影響が強い部分）に、部分的に光波長選択フィルタ９２を配置することで、照明装置の色ムラを改善することができる。
【００９２】
光波長選択フィルタ９２を使えば、青色光を吸収させる原理で青味を低減させる他の色調整方法と比べて、少ない光損失で色調整することができる。
【００９３】
光波長選択フィルタ９２は、第１の波長のピーク波長の透過率が８５％以上であることが好ましく、８７％以上であることがより好ましく、９０％以上であることがさらに好ましい。
【００９４】
光波長選択フィルタ９２は、第２の波長のピーク波長の反射率が２０％以上であることが好ましく、３０％以上であることがより好ましく、７０％以上であることがさらに好ましく、９０％以上であることが特に好ましい。
【００９５】
光波長選択フィルタ９２は下記式（１）を満足することも好ましい。下記式（１）は、光を反射する波長帯と透過する波長帯との間での透過率の変化が急峻であることを示しており、|λ２−λ３｜が小さくなるにつれて、より急峻に反射する波長帯から透過する波長帯へと変化する。このように反射する波長帯から透過する波長帯、すなわち、第３実施形態でいうところの青色ＬＥＤが発光した青色光を透過する波長帯から光波長変換シートにて青色光が変換され第２の発光波長である緑色波長の緑色光を反射する波長帯への変化が急峻に行われることによって、青色光のみを選択的・効率的に透過しつつ緑色光や赤色光を反射することができ、光波長選択フィルタの効果を最大限得やすくなるものである。
【００９６】
|λ２−λ３|  ≦  ５０    （ただし、λ１＜λ２、λ１＜λ３）  （１）
λ１：発光素子の発光波長（ｎｍ）
λ２：光波長選択フィルタの透過率が７０％となる波長（ｎｍ）
λ３：光波長選択フィルタの透過率が３０％となる波長（ｎｍ）。
【００９７】
光波長選択フィルタ９２は、例えば図１２に示すように、光波長変換シート９１に積層してもよい。
【００９８】
第３実施形態においても図１や図２と同様に光波長選択フィルタの出射側に光学シートが設けられることも好ましいが、特にプリズムシートやマイクロレンズシート、偏光反射フィルムのような輝度向上フィルムが設けられる際には、光波長選択フィルタの波長λ３における透過率が最大になる方向と、輝度向上フィルムの波長λ３における透過率が最大になる方向との為す角度が１０°以下となるように配置されることが好ましい。光波長選択フィルタと輝度向上フィルムの透過率が最大となる方向が平行となることで、輝度向上フィルムから光波長変換シート、光波長選択フィルタへと反射された光を効率的に光波長選択フィルタで反射し発光素子へ反射することを抑制でき、照明装置の色ムラを抑制する効果が得られる。
【００９９】
第３実施形態における他の態様は、第１実施形態と同様である。
【０１００】
（第４実施形態）
図１３は、本発明の照明装置の第４実施形態における模式図である。光波長変換シート１３１と光波長選択フィルタ１３２が具備されており、導光板１３５の端部に、発光素子として青色ＬＥＤ１３３が具備されている。
【０１０１】
青色ＬＥＤ１３３、光波長選択フィルタ１３２、光波長変換シート１３１は、この順で具備されている。
【０１０２】
青色ＬＥＤ１３３は、光波長変換シート１３１と離間して具備されている。青色ＬＥＤ１３３の光は、導光板１３５の端部から入光して導光板で導光されながら出射される。この原理によって、光波長変換シート１３１に向かって光を発光する。
【０１０３】
光波長選択フィルタ１３２の面積は、光波長変換シート１３１の面積よりも小さいことが好ましい。光波長選択フィルタ１３２の面積を光波長変換シート１３１の面積よりも小さくして照明装置内に部分的に配置すれば、効率良く、照明装置の出射光の色を部分的に調整できるため好ましい。
【０１０４】
第４実施形態における他の態様は、第３実施形態と同様である。
【０１０５】
（第５実施形態）
図１４〜図１７を用いて、本発明の照明装置の一例である、第５実施形態について説明する。
【０１０６】
図１４は、本発明の照明装置の第５実施形態における模式図である。第１光波長変換シート１４６と第２光波長変換シート１４１が具備されており、発光素子として青色ＬＥＤ１４３が基板１４４に設けられている。また、発光素子からの光を反射・拡散するために、反射板１４７および拡散板１４８が設けられている。
【０１０７】
第１光波長変換シート１４６、青色ＬＥＤ１４３、第２光波長変換シート１４１は、この順で具備されている。
【０１０８】
青色ＬＥＤ１４３は、第２光波長変換シート１４１と離間して具備されており、第２光波長変換シート１４１に向かって光を発光する。
【０１０９】
第１光波長変換シート１４６の面積は、第２光波長変換シート１４１の面積よりも小さいことが好ましい。第１光波長変換シート１４６の面積を第２光波長変換シート１４１の面積よりも小さくして照明装置内に部分的に配置すれば、効率良く、照明装置の出射光の色を部分的に調整できるため好ましい。
【０１１０】
図１５及び図１６は、それぞれ第１光波長選択フィルタ１４６がない場合とある場合の光路を示す図である。
【０１１１】
図１５、図１６に示す通り、青色ＬＥＤから第２光波長変換シート１４１に向かって発光された青色光の一部は、拡散板１４８の表面で反射されて出射面側と反対側に出射される。また、他の光学シートの表面や、第２光波長変換シートの表面でも一部が反射され、出射面側と反対側に出射される。出射面側と反対側に出射された光は、反射板で反射されて出射面側に向かい、その一部は、再び拡散板１４８等の表面で反射されて出射面側と反対側に出射されるということを繰り返す。
【０１１２】
図１６に示す通り、第１光波長変換シート１４６がある場合は、出射面側と反対側に出射された青色光は、緑色光や赤色光など、青色波長のピーク波長とは異なる波長にピークを持つ光に変換された後、反射板によって出射面側に出射される。一方、図１５に示す通り、第１光波長変換シート１４６がない場合は、出射面側と反対側に出射された青色光は波長変換されずに反射板によって出射面側に出射される。従って、第１光波長変換シート１４６がある場合、第１光波長変換シート１４６の近辺で出射面側に出射される光の青味は、図１５の場合、すなわち第１光波長変換シート１４６がない場合に出射面側に出射される光よりも低減される。
【０１１３】
この原理によって、照明装置の端部付近など、青味が強い部分（発光素子の発光色の影響が強い部分）に、部分的に光波長変換シート１４６を配置することで、照明装置の色ムラを改善することができる。
【０１１４】
第１光波長変換シート１４６を使えば、青色光を吸収させる原理で青味を低減させる他の色調整方法と比べて、少ない光損失で色調整することができる。
【０１１５】
第１光波長変換シート１４６は、例えば図１７に示すように、反射板に積層してもよい。
【０１１６】
第１光波長変換シート１４６は、量子ドットや蛍光体を反射板に含有したものでもよい。量子ドットや蛍光体を反射板に含有したシートは、波長変換機能と反射機能を有するシートとなる。
【０１１７】
第１光波長変換シートの形状は、面状でもよく、面に多数の穴が開いた形状でもよく、網目状でもよく、円形、楕円形、その他の曲線で囲まれた形状、三角形、四角形、その他の多角形等、様々な形状としてよい。
【０１１８】
なお、第１光波長変換シートは、前述のとおり特定の波長の光を他の波長の光に変換するシートのことであり、例えば光波長を変換する機能を有する量子ドットや蛍光体を含有したシートである。量子ドットや蛍光体を樹脂シートに含有したものでもよく、基材となるシートに量子ドットや蛍光体を含有した膜を積層したものでもよい。また、基材として反射板を用いてもよい。基材となるシートに積層する量子ドットや蛍光体を含有した膜の形状は、面に多数の穴が開いた形状でもよく、網目状でもよく、ドット状に積層するなど離間した状態で積層してもよく、円形、楕円形、その他の曲線で囲まれた形状、三角形、四角形、その他の多角形等、様々な形状としてよい。
【０１１９】
光波長変換シートとして、基材となるシートに量子ドットや蛍光体を含有した膜を積層したものを用いる場合は、第１光波長変換シートの量子ドットや蛍光体を含有した膜の面積は、第２光波長変換シートの量子ドットや蛍光体を含有した膜の面積よりも小さくすることが好ましい。第１光波長変換シートの量子ドットや蛍光体を含有した膜の面積を第２光波長変換シートの量子ドットや蛍光体を含有した膜の面積よりも小さくして照明装置内に部分的に配置すれば、効率良く、照明装置の出射光の色を部分的に調整できるため好ましい。
【０１２０】
第５実施形態における他の態様は、第１実施形態と同様である。
【０１２１】
（第６実施形態）
図１８は、本発明の照明装置の第６実施形態における模式図である。第１光波長変換シート１８６と第２光波長変換シート１８１が具備されており、導光板１８５の端部に、発光素子として青色ＬＥＤ１８３が具備されている。
【０１２２】
第１光波長変換シート１８６、青色ＬＥＤ１８３、第２光波長変換シート１８１は、この順で具備されている。
【０１２３】
青色ＬＥＤ１８３は、第２光波長変換シート１８１と離間して具備されている。青色ＬＥＤ１８３の光は、導光板１８５の端部から入光して導光板で導光されながら出射される。この原理によって、第２光波長変換シート１８１に向かって光を発光する。
【０１２４】
第１光波長変換シート１８６の面積は、第２光波長変換シート１８１の面積よりも小さいことが好ましい。第１光波長変換シート１８６の面積を第２光波長変換シート１８１の面積よりも小さくして照明装置内に部分的に配置すれば、効率良く、照明装置の出射光の色を部分的に調整できるため好ましい。
【０１２５】
第６実施形態における他の態様は、第５実施形態と同様である。
【実施例】
【０１２６】
以下、実施例により本発明を詳細に説明するが、本発明はこれらの実施例によって限定されるものではない。尚、本実施例における、測定方法、評価方法を以下に示す。【０１２７】
［測定方法および評価方法］
（１）照明装置の分光スペクトル
下記の分光放射輝度計を用い、下記条件にて、暗室内で、照明装置Ａの中央部の分光スペクトルを測定した。中央部を決定するにあたり、照明装置Ａの最上面に設置されているプリズムフィルム（１５５ｍｍ×９８ｍｍ）の中央部を、照明装置Ａの中央部とした。また、照明装置に用いられている分光放射輝度計とディスプレイ間の距離は５００ｍｍとした。
・分光放射輝度計  ＣＳ−１０００Ａ（コニカミノルタセンシング株式会社製）
・対物レンズ：マクロ対物レンズ
・測定モード：ＡＵＴＯ。【０１２８】
（２）光波長選択フィルタの分光反射率
サンプルを５０ｍｍ×５０ｍｍで切り出した。次いで、分光光度計（（株）日立製作所製、Ｕ−４１００  Ｓｐｅｃｔｒｏｐｈｏｔｏｍｅｔｅｒ）を用いて、入射角度Φ＝１０度における相対反射率を測定した。付属の積分球の内壁は、硫酸バリウムであり、標準板は、酸化アルミニウムである。測定波長は、２５０ｎｍ〜１，２００ｎｍ、スリットは２ｎｍ（可視）／自動制御（赤外）とし、ゲイン２と設定し、走査速度６００ｎｍ／分で測定した。サンプルの裏面を油性インキで黒塗りした。【０１２９】
（３）光波長選択フィルタ、光学シートの分光透過率
サンプルを５０ｍｍ×５０ｍｍで切り出した。（株）日立製作所製  分光光度計（Ｕ−４１００  Ｓｐｅｃｔｒｏｐｈｏｔｏｍａｔｅｒ）に付属の積分球を用いた基本構成で透過率測定を行った（入射角０°）。測定は装置付属の酸化アルミニウムの副白板を基準とし、測定条件としてスリットは２ｎｍ（可視）／自動制御（赤外）とし、ゲインは２と設定し、走査速度を６００ｎｍ／ｍｉｎ．で測定した。また、偏光成分を含む透過率測定の際には付属のグランテーラ社製偏光子を設置し、サンプルを一定の方向で固定した後に偏光子を５°ずつ回転させて透過率を測定し、透過率が最大となった角度を計測した。【０１３０】
（４）光波長変換シートの分光スペクトル
サンプルを５０ｍｍ×５０ｍｍに切り出し、サンプルの裏面を油性インキで黒塗りし、以下の分光測色計を用いて測定した。
・分光測色計  ＣＭ−２６００ｄ（コニカミノルタセンシング株式会社製）
・白色校正板  ＣＭ−Ａ１４５（コニカミノルタセンシング株式会社製）
・ターゲットマスク  ＣＭ−１４６（φ８ｍｍ用）。【０１３１】
（５）照明装置の色座標・輝度
照明装置Ａを実施例１〜１０に記載の構成とし、その中央部の色座標（ｘ値、ｙ値）を、下記の分光放射輝度計を用い、下記条件にて、暗室内で測定した。中央部を決定するにあたり、照明装置Ａの最上面に設置されているプリズムフィルム（１５５ｍｍ×９８ｍｍ）の中央部を、中央部とした。また、照明装置に用いられている分光放射輝度計とディスプレイ間の距離は５００ｍｍとした。
・分光放射輝度計  ＣＳ−１０００Ａ（コニカミノルタセンシング株式会社製）
・対物レンズ：マクロ対物レンズ
・測定モード：ＡＵＴＯ
（６）光沢度
ＪＩＳ−Ｚ８７４１（１９９７年）に規定された方法に従って、スガ試験機製デジタル変角光沢度計ＵＧＶ−５Ｄを用いて、６０°鏡面光沢度を測定した。測定はｎ＝５で行い、最大値と最小値を除いた平均値を光沢度とした。【０１３２】
［評価に使用した照明装置（照明装置Ａ）］
光源が青色ＬＥＤであり、光波長変換シートが搭載されている照明装置Ａとして、Ｋｉｎｄｌｅ  Ｆｉｒｅ  ＨＤＸ  ７のバックライトを用いた。光波長変換シートのサイズは１５８ｍｍ×９８ｍｍであった。なお、実施例９においては、照明装置Ａに搭載されていた光波長変換シートを第２光波長変換シートとして用いた。【０１３３】
図１９は照明装置Ａの簡易図である。青色ＬＥＤ１９３、導光板１９５、光沢度９３０の反射フィルム１９７（実施例６は除く）、光波長変換シート１９１、プリズムシート１９９（２枚）という構成であった。【０１３４】
照明装置Ａの分光スペクトルを測定した結果、青色ＬＥＤから出光される青色光の青色波長は４５０ｎｍにピークがあり、光波長変換シートで変換された緑色光の緑色波長、赤色光の赤色波長は、それぞれ５５０ｎｍ、６１０ｎｍにピークがあった。【０１３５】
［実施例１］
光波長選択フィルタＡを以下に示す方法にて得た。【０１３６】
ポリエステルＡとして、固有粘度０．８のポリエチレンテレフタレートを用いた。またポリエステルＢとしてシクロヘキサンジメタノールが３０ｍｏｌ％共重合された共重合ポリエステルを６２質量％とポリエチレンテレフタレート３８質量％を分散したブレンドチップを用いた。これらポリエステルＡおよびポリエステルＢは、それぞれ乾燥した後、押出機に供給した。【０１３７】
ポリエステルＡおよびポリエステルＢは、それぞれ、押出機にて２８０℃の溶融状態とし、ギヤポンプにて吐出比がポリエステルＡ組成物／ポリエステルＢ組成物＝１．６６／１になるように計量しながら、フィルタを介した後、フィードブロックにて合流させた。合流したポリエステルＡおよびポリエステルＢは、スタティックミキサーに供給し、５０１層フィードブロックにて合流させて、厚み方向に交互にＡ／Ｂ／Ａ・・・Ｂ／Ａと５０１層積層された積層体とした。【０１３８】
このようにして得られた計５０１層からなる積層体をＴダイに供給しシート状に成形した後、静電印加しながら、表面温度２５℃に保たれたキャスティングドラム上で急冷固化した。【０１３９】
得られたキャストフィルムは、８５℃から１００℃に設定したロール群で加熱し、縦方向に３．３倍延伸後、一軸延伸フィルムをテンターに導き、１００℃の熱風で予熱後、１１０℃の温度で幅方向に３．８倍延伸した。延伸したフィルムは、テンター内でリラックス率３％および１５０℃の熱風にて熱処理を行い、室温まで徐冷後、巻き取った。厚み４０μｍで、各層の厚みが４３〜８３ｎｍに段階的に変化した光波長選択フィルタＡを得た。【０１４０】
光波長選択フィルタＡの分光反射率、分光透過率を測定した結果、４５０ｎｍの反射率は６９％、５５０ｎｍの透過率は８８％、６１０ｎｍの透過率は９０％であった。【０１４１】
光波長選択フィルタＡを６０ｍｍ×９８ｍｍに切り出し、照明装置Ａの光波長変換シートとプリズムシートの間に配置した。配置する際は、６０ｍｍの辺が照明装置の長辺と並行になるようにし、光波長選択フィルタＡの中央部が照明装置Ａの中央部になるように配置した。照明装置Ａの中央部を決定するにあたり、照明装置Ａに設置されているプリズムフィルム（１５５ｍｍ×９８ｍｍ）の中央部を、中央部とした。【０１４２】
光波長選択フィルタＡを配置した場合の色座標（ｘ値、ｙ値）、輝度と、配置しなかった場合の色座標（ｘ値、ｙ値）、輝度を測定した。評価結果を表１に記載する。【０１４３】
［実施例２］
光波長選択フィルタＡの配置場所を、照明装置Ａの２枚のプリズムシートの間とした以外は、実施例１と同様にして、光波長選択フィルタＡを配置した場合の色座標（ｘ値、ｙ値）、輝度と、配置しなかった場合の色座標（ｘ値、ｙ値）、輝度を測定した。評価結果を表１に記載する。【０１４４】
［実施例３］
実施例１のプリズムシートの上に、偏光度９０％の偏光反射フィルムを設け、光選択波長フィルタＡの透過率が最大となる方向と偏光反射フィルムの透過率が最大となる方向とが９０°で直交するように配置した以外は、実施例１と同様にして、光波長選択フィルタＡを配置した場合の色座標（ｘ値、ｙ値）、輝度と、配置しなかった場合の色座標（ｘ値、ｙ値）、輝度を測定した。評価結果を表１に記載する。【０１４５】
［実施例４］
光波長選択フィルタＢとして、ポリエステルＢをスピログリコール２５ｍｏｌ％、シクロヘキサンジカルボン酸３０ｍｏｌ％が共重合された共重合ポリエステルとし、厚みを７０μｍ、各層の厚みを７６〜１４５ｎｍに段階的に変化した以外は実施例１と同様にして、光波長選択フィルタＢを得た。【０１４６】
光波長選択フィルタＢの分光反射率、分光透過率を測定した結果、４５０ｎｍの透過率は９０％、５５０ｎｍの反射率は３４％、６１０ｎｍの反射率は９０％であった。【０１４７】
光波長選択フィルタとして、光波長選択フィルタＢを用い、光波長選択フィルタの配置場所を、照明装置Ａの導光板と光波長変換シートの間にした以外は実施例１と同様にして、光波長選択フィルタＢを配置した場合の色座標（ｘ値、ｙ値）、輝度と、配置しなかった場合の色座標（ｘ値、ｙ値）、輝度を測定した。評価結果を表１に記載する。【０１４８】
［実施例５］
実施例４のプリズムシートの上に、偏光度９０％の偏光反射フィルムを設け、光選択波長フィルタＢの透過率が最大となる方向と偏光反射フィルムの透過率が最大となる方向とが平行となるように配置した以外は、実施例４と同様にして、光波長選択フィルタＢを配置した場合の色座標（ｘ値、ｙ値）、輝度と、配置しなかった場合の色座標（ｘ値、ｙ値）、輝度を測定した。評価結果を表１に記載する。【０１４９】
［実施例６］
実施例４の反射フィルムを光沢度３２の白色フィルムとした以外は、実施例４と同様にして、光波長選択フィルタＢを配置した場合の色座標（ｘ値、ｙ値）、輝度と、配置しなかった場合の色座標（ｘ値、ｙ値）、輝度を測定した。評価結果を表１に記載する。【０１５０】
［実施例７］
光波長選択フィルタＢ上に以下の方法で表面凹凸を設けた。【０１５１】
まず、光波長選択フィルタＢに、塗剤１をコーティングし、膜厚５μｍの塗膜を形成した。【０１５２】
（塗剤１）
アデカオプトマー  ＫＲＭ−２１９９（旭電化工業（株）製）  １０質量部
アロンオキセタン  ＯＸＴ−２２１（東亞合成（株）製）        １質量部
アデカオプトマー  ＳＰ１７０（旭電化工業（株）製）    ０．２５質量部
この塗剤１をコーティングした面に、長手方向に垂直な断面形状が凹型の溝が複数掘り込まれた金型を押しあて、コーティングした面の裏面から超高圧水銀灯により紫外線を３００ｍＪ／ｃｍ２照射して塗剤を硬化させ、金型を離型しレンズ形状を得た。ここで得られたレンズ形状は、ピッチ２μｍ、高さ１μｍのプリズム形状を有するものであった。【０１５３】
続いて、形成されたレンズ形状が上面となるように光波長変換シートの下部に設けた
そのほかの構成は実施例４と同様にして、光波長選択フィルタＢを配置した場合の色座標（ｘ値、ｙ値）、輝度と、配置しなかった場合の色座標（ｘ値、ｙ値）、輝度を測定した。評価結果を表１に記載する。【０１５４】
［実施例８］
ポリエステルＢ中に蛍光増白剤であるイーストマン社製「ＯＢ−１」を０．１質量％添加した以外は、実施例４と同様にして、光波長選択フィルタＢを配置した場合の色座標（ｘ値、ｙ値）、輝度と、配置しなかった場合の色座標（ｘ値、ｙ値）、輝度を測定した。評価結果を表１に記載する。【０１５５】
［実施例９］
第１光波長変換シートＡを以下に示す方法にて得た。【０１５６】
ポリエチレンテレフタレートのペレット１００質量部を真空乾燥した後、２５０℃〜３００℃に加熱された押出機Ａに供給しポリエステル層（第一層）を形成すると共に、押出機Ｂを有する複合製膜装置において、ポリエステル層（第二層）を形成するため、乾燥したポリエチレンテレフタレート原料７７．５質量部と、乾燥した三井化学社製のポリメチルペンテン樹脂（以降ＰＭＰと省略することもある）２０質量部に、ポリエチレンテレフタレートに蛍光体を添加したマスターペレット（マスターペレット総量に対して蛍光体として“ルモゲン”Ｆ  Ｙｅｌｌｏｗ  ０８３：ＢＡＳＦ社製を４００μｇ／ｇ含有）を２．５質量部混合して、ポリエチレンテレフタレート原料の全体量１００質量％中のＰＭＰ含有量が２０質量％、蛍光体１０μｇ／ｇになるように調整し、このポリエチレンテレフタレート原料を真空乾燥した後、２５０〜３００℃に加熱された押出機Ｂに供給し、溶融してＴダイ三層用複合口金内に導入した。【０１５７】
これらポリマーをＡ層（第一層）／Ｂ層（第二層）／Ａ層（第一層）となるように三層積層装置を通して三層積層させ、Ｔダイよりシート状に成形した。さらにこのシート状フィルムを表面温度１０℃〜４０℃の冷却ドラムで冷却固化させた未延伸フィルムを７０〜９８℃に加熱したロール群に導き、長手方向に３．３倍縦延伸した後に冷却ロールに通し、続いて、縦延伸されたフィルムの両端をクリップで把持しながらテンターに導き１２０℃に加熱された雰囲気中で長手に垂直な方向に３．６倍横延伸した。その後テンター内で１８０〜２４０℃の熱固定温度処理をし、厚み１５０μｍのフィルムを得た。【０１５８】
第１光波長変換シートＡを用い、照明装置Ａの反射板と導光板の間に配置した以外は実施例１と同様にして、第１光波長変換シートＡを配置した場合の色座標（ｘ値、ｙ値）、輝度と、配置しなかった場合の色座標（ｘ値、ｙ値）、輝度を測定した。評価結果を表１に記載する。【０１５９】
［実施例１０］
ポリエステル層（第二層）を形成するため、乾燥したポリエチレンテレフタレート原料７９．７５質量部と、乾燥した三井化学社製のポリメチルペンテン樹脂２０質量部に、ポリエチレンテレフタレートに蛍光体を添加したマスターペレット（マスターペレット総量に対して蛍光体として“ルモゲン”Ｆ  Ｙｅｌｌｏｗ  ０８３：ＢＡＳＦ社製を４００μｇ／ｇ含有）を０．２５質量部混合して、ポリエチレンテレフタレート原料の全体量１００質量％中のＰＭＰ含有量が２０質量％、蛍光体１μｇ／ｇになるように調整した以外は、実施例４と同様にして、フィルムを作成し、第１光波長変換シートＢとした。【０１６０】
第１光波長変換シートＢを用い、照明装置Ａの反射板と導光板の間に配置した以外は実施例１と同様にして、第１光波長変換シートＢを配置した場合の色座標（ｘ値、ｙ値）、輝度と、配置しなかった場合の色座標（ｘ値、ｙ値）、輝度を測定した。評価結果を表１に記載する。【０１６１】
［評価］
上記の実施例に従って照明装置の測定および評価を行った。その結果を表１に示す。また、図２０にｘｙ色度図を示す。【０１６２】
表１に記載した通り、光波長選択フィルタＡ、Ｂ、第１光波長変換シートＡ、Ｂを配置した場合には、配置しなかった場合と比較して、ｘ値、ｙ値のどちらかが同じ値でどちらかが大きくなるか、両方が大きくなった。ｘ値、ｙ値の変化が最も大きかったものは、実施例２であり、次いで、実施例１であった。【０１６３】
ここで、図２０のｘｙ色度図に示す通り、青味が強い色の座標位置は、ｘ値、ｙ値の値が小さくなる方向であり、青味が低減されるということは、反対に、ｘ値、ｙ値の値が大きくなるということである。【０１６４】
光波長選択フィルタＡ、Ｂ、第１光波長変換シートＡ、Ｂを配置した場合は、配置しなかった場合と比較して、ｘ値、ｙ値のどちらかが同じ値でどちらかが大きくなるか、両方が大きくなっており、すなわち青味が低減されており、照明装置の中で青味が強い部分近辺に光波長選択フィルタＡ、Ｂ、第１光波長変換シートＡ、Ｂを部分的に配置すれば、照明装置の色ムラを調整することができる。【０１６５】
【表１】
2016186158.tif 000003
【符号の説明】
【０１６６】
１１、２１、３１、８１、９１、１３１、１９１・・・光波長変換シート
１４１、１８１・・・第２光波長変換シート
３２、８２、９２、１３２・・・光波長選択フィルタ
１３、２３、３３、８３、９３、１３３、１４３、１８３、１９３・・・青色ＬＥＤ
１４、２４、３４、９４、１４４・・・基板
８５、１３５、１８５、１９５・・・導光板
１４６、１８６・・・第１光波長変換シート
１７、３７、９７、１４７、１８７、１９７・・・反射板
１８、２８、３８、９８、１４８・・・拡散板
１９、２９・・・光学シート
１９９・・・プリズムシート
２０・・・液晶パネル（表示パネル）
３０・・・照明装置
【図１】
2016186158.tif 000004
【図２】
2016186158.tif 000005
【図３】
2016186158.tif 000006
【図４】
2016186158.tif 000007
【図５】
2016186158.tif 000008
【図６】
2016186158.tif 000009
【図７】
2016186158.tif 000010
【図８】
2016186158.tif 000011
【図９】
2016186158.tif 000012
【図１０】
2016186158.tif 000013
【図１１】
2016186158.tif 000014
【図１２】
2016186158.tif 000015
【図１３】
2016186158.tif 000016
【図１４】
2016186158.tif 000017
【図１５】
2016186158.tif 000018
【図１６】
2016186158.tif 000019
【図１７】
2016186158.tif 000020
【図１８】
2016186158.tif 000021
【図１９】
2016186158.tif 000022
【図２０】
2016186158.tif 000023
【国際調査報告】
2016186158.tif 000024
2016186158.tif 000025
2016186158.tif 000026
2016186158.tif 000027